СМЕСЬ ДЛЯ ЛИТЕЙНОГО ДЕЛА ХОЛОДНОГО ОТВЕРЖДЕНИЯ С УВЕЛИЧЕННЫМ РАБОЧИМ ВРЕМЕНЕМ

1. Композиция связующего для смеси для литейного дела, содержащая
предшественник полиуретанового связующего, предусмотренный из двух частей, причем первая часть содержит полиольный компонент, а вторая часть содержит полиизоцианатный компонент; и
жидкий катализатор отверждения, выбранный для обеспечения рабочего времени в диапазоне от приблизительно 45 до приблизительно 60 минут после смешивания с предшественниками полиуретанового связующего и времени извлечения, которое составляет менее приблизительно 167% рабочего времени, измеренного от одной и той же начальной точки.
2 .Композиция связующего по п. 1, где жидкий катализатор отверждения хранится отдельно по меньшей мере от второй части предшественника полиуретанового связующего до применения.
3. Композиция связующего по п. 1, где жидкий катализатор отверждения присутствует в диапазоне от приблизительно 5 до 7 вес.% по весу первой части компонента полиуретанового связующего.
4. Композиция связующего по любому из пп. 1-3, где жидкий катализатор отверждения содержит пиридин, замещенный во втором или третьем положении функциональной группой с молекулярным весом в диапазоне от приблизительно 30 до приблизительно 100 единиц молекулярного веса (mwu).
5. Композиция связующего по п. 4, где жидкий катализатор отверждения дополнительно содержит жидкость на основе ароматического углеводорода, в которой может растворяться замещенный пиридин.
6. Композиция связующего по п. 5, где жидкий катализатор отверждения находится в жидкости на основе ароматического углеводорода в количестве приблизительно 20 вес.% .
7. Композиция связующего по любому из пп. 1-3, где жидким катализатором отверждения является 2-этанолпиридин.
8. Композиция связующего по любому из пп. 1-3, где жидким катализатором отверждения является 3-хлорпиридин.
9. Композиция связующего по любому из пп. 1-3, где жидким катализатором отверждения является 2-метоксипиридин.
10. Смесь для литейного дела, содержащая композицию связующего по п. 1 и соответствующий наполнитель для литейного дела.
11. Смесь для литейного дела по п. 10, где при смешивании двух частей предшественника полиуретанового связующего, жидкого катализатора отверждения и наполнителя для литейного дела получаемая в результате смесь для литейного дела, обладающая способностью к отверждению, характеризуется рабочим временем в диапазоне от 45 до 60 минут для формования литейной формы в модели, и таким временем извлечения для удаления формованной и отвержденной литейной формы из модели, при котором соотношение рабочего времени к времени извлечения находится в диапазоне от 0,6 до 1,0.
12. Способ холодного отверждения для формования литейной формы, включающий этапы: активации способности к отверждению смеси для литейного дела по п. 10 или 11 посредством смешивания двух частей предшественника полиуретанового связующего с жидким катализатором отверждения и наполнителем для литейного дела; обработки активированной смеси для литейного дела в модели с образованием литейной формы, причем скорость отверждения смеси для литейного дела обеспечивает возможность обработки активированной смеси для литейного дела в течение времени в диапазоне от 45 до 60 минут после этапа активации; и извлечения формованной литейной формы из модели, как только формованная литейная форма достаточно затвердеет для удобства обработки, при этом скорость отверждения является достаточной для того, чтобы сделать возможным извлечение при времени извлечения, измеренном от этапа активации, которое составляет менее приблизительно 167% рабочего времени.